КОМПОНЕНТЫ КАТАЛИЗАТОРА ПОЛИМЕРИЗАЦИИ ОЛЕФИНОВ И ПОЛУЧЕННЫЕ ИЗ НИХ КАТАЛИЗАТОРЫ

1. Компоненты катализатора, включающие Mg, Ti и атомы галогена и отличающиеся тем, что (а) атомы Ti содержатся в количестве более 4% в расчете на общую массу названного компонента катализатора, (b) количество атомов Mg и Ti таково, что молярное отношение Ti/Mg составляет ниже 1, и (с) на рентгеновской дифрактограмме в интервале углов дифракции 2θ между 47,0° и 52,0°, имеется, по меньшей мере, два дифракционных пика при углах дифракции 2θ 48,0±0,2° и 50,2±0,2°.
2. Катализатор по п.1, в котором наиболее интенсивным дифракционным пиком является пик при 2θ 50,2±0,2°.
3. Катализатор по п.1, в котором интенсивность дифракционной линии при 48,0±0,2° составляет 0,8 или менее от интенсивности наиболее интенсивной дифракционной линии.
4. Катализатор по п.1, в котором молярное отношение Ti/Mg равно или меньше 0,9.
5. Катализатор по п.1, в котором количество атомов титана составляет свыше 4,5%.
6. Катализатор по п.1, в котором более 80% атомов титана находится в валентном состоянии +4.
7. Катализатор по любому из предшествующих пунктов, в котором коэффициент «LA» имеет значение больше 0,5, где LA представляет собой молярный эквивалент анионных фрагментов, недостающих для того, чтобы компенсировать все молярные эквиваленты катионов, присутствующих в твердом компоненте катализатора, которые не были скомпенсированы общим молярным эквивалентам анионов, присутствующих в твердом компоненте катализатора, все молярные эквиваленты анионов и катионов отнесены к молярному количеству Ti.
III
III
n
4-n
8. Катализатор по п.1, в котором соединение Ti имеет формулу Ti(OR)X, где n представляет число, лежащее между 0 и 1 включительно, R представляет алкильный, циклоалкильный или арильный радикал, содержащий 2-8 атомов углерода, и Х обозначает атом галогена.
III
n
4-n,
2
9. Катализатор по п.8, в котором соединение титана Ti(OR)Xобъединено с некоторым количеством TiOCl.
V
V
n
4-n
10. Катализатор по п.1, дополнительно включающий производные Hf формулы Hf(OR)X, где n представляет число, лежащее между 0 и 1 включительно, R представляет алкильный, циклоалкильный или арильный радикал, содержащий 2-8 атомов углерода, и Х обозначает атом галогена.
11. Каталитическая система для полимеризации олефинов, полученная по реакции компонентов катализатора по любому из пп.1-10, с Al-органическими соединениями.
12. Каталитическая система по п.11, в которой Al-органическими соединениями являются Al-тригидрокарбильные соединения.
13. Каталитическая система по любому из предшествующих пунктов, дополнительно включающая внешний донор.
14. Каталитическая система по п. 13, в которой внешний донор выбран из соединений следующей формулы
где
2
1
20
1
2
1
1
20
R, одинаковые или различные, представляют собой атомы водорода или С-С углеводородные радикалы, необязательно содержащие гетероатомы, принадлежащие группам 13-17 Периодической таблицы элементов, или алоксигруппы формулы -OR, при этом две или более групп R могут быть соединены вместе с образованием цикла; R представляет собой С-С углеводородные радикалы, необязательно содержащие гетероатомы, принадлежащие к группам 13-17 Периодической таблицы элементов.
15. Способ полимеризации этилена, проводимый в присутствии каталитической системы по любому из пп.11-14.